СПОСОБ ИЗГОТОВЛЕНИЯ ЛИСТА ИЗ ТЕКСТУРИРОВАННОЙ ЭЛЕКТРОТЕХНИЧЕСКОЙ СТАЛИ

1. Способ изготовления листа из текстурированной электротехнической стали, включающий стадии:
нагрева и последующей горячей прокатки стального сляба состава, содержащего в % масс, С: 0,020-0,15 (включая 0,020 и 0,15), Si: 2,5-7,0 (включая 2,5 и 7,0), Mn: 0,005-0,3 (включая 0,005 и 0,3), кислотно-растворимого алюминия: 0,01-0,05 (включая 0,01 и 0,05), N: 0,002-0,012 (включая 0,002 и 0,012), по меньшей мере, один из S и Se с их общим содержанием 0,05 или менее, и Fe и случайные примеси остальное, для получения горячекатаного стального листа;
необязательно отжига в горячей зоне и по существу, по меньшей мере, двух операций холодной прокатки с промежуточным отжигом между ними горячекатаного стального листа для получения холоднокатаного стального листа конечной толщины листа; и
первичной рекристаллизации при отжиге и затем вторичной рекристаллизации при отжиге холоднокатаного стального листа,
в котором до любой операции холодной прокатки кроме конечной холодной прокатки проводят термическую обработку при температуре 500-700°C (включая 500°C и 700°C) в течение от 10 минут до 480 часов (включая 10 минут и 480 часов).
2. Способ по п.1, в котором скорость увеличения температуры между 500°C и 700°C при первичной рекристаллизации при отжиге составляет, по меньшей мере, 50°C/секунду.
3. Способ по п.1, дополнительно включающий модифицирование магнитных доменов холоднокатаного стального листа на стадии после конечной холодной прокатки.
4. Способ по п.2, дополнительно включающий модифицирование магнитных доменов холоднокатаного стального листа на стадии после конечной холодной прокатки.
5. Способ по п.3, в котором модифицирование магнитных доменов проводят облучением стального листа, после вторичной рекристаллизации при отжиге, электронным пучком.
6. Способ по п.3, в котором модифицирование магнитных доменов проводят облучением стального листа, после вторичной рекристаллизации при отжиге непрерывным лазером.
7. Способ по п.4, в котором модифицирование магнитных доменов проводят облучением стального листа, после вторичной рекристаллизации при отжиге, электронным пучком.
8. Способ по п.4, в котором модифицирование магнитных доменов проводят облучением стального листа, после вторичной рекристаллизации при отжиге непрерывным лазером.
9. Способ по любому из пп.1-8, в котором стальной сляб дополнительно содержит в % масс, по меньшей мере, один элемент, выбранный из Ni: 0,005-1,5 (включая 0,005 и 1,5), Sn: 0,005-0,50 (включая 0,005 и 0,50), Sb: 0,005-0,50 (включая 0,005 и 0,50), Cu: 0,005-1,5 (включая 0,005 и 1,5) и Р: 0,005-0,50 (включая 0,005 и 0,50).